СТЕКЛО С ПОКРЫТИЕМ, ИМЕЮЩИМ МАЛЫЙ КОЭФФИЦИЕНТ ИЗЛУЧЕНИЯ

1. Блок двойного стекла, имеющий стекло, на которое покрытие с малым коэффициентом излучения, включающее несколько слоев металла, оксида металла и нитрида металла, нанесено путем использования способа напыления в вакууме, отличающееся присутствием следующих слоев упомянутого покрытия с малым коэффициентом излучения, нанесенных на стекло при следующей толщине:
Слои (материал)
Толщина, нм
Тип
Химическая формула
Стекло
Базовая пластина
Недокись
Недокись
20-40
Нитрид кремния / Оксинитрид кремния
SiNx/SiOxNy
5-15
Хром
Cr
1-4
Серебро
Ag
12-18
Хром
Cr
1-4
Нитрид кремния / Оксинитрид кремния
SiNx/SiOxNy
45-65
и отличающееся присутствием по меньшей мере одного из оксида цинка-олова, оксида цинка, олова или титана в качестве упомянутой недокиси.
2. Блок двойного стекла по п.1, отличающийся тем, что покрытие с малым коэффициентом излучения включает оксид цинка-олова в качестве недокиси.
3. Блок двойного стекла по п.1, отличающийся тем, что структура Cr/(SiNx/SiOxNy) используется как целое, так что SiNx/SiOxNy дальше чем поверхность стекла, на которую нанесено упомянутое покрытие с малым коэффициентом излучения.
4. Блок двойного стекла по п.1, отличающийся тем, что слои покрытия использованы как целое в последовательности (SiNx/SiOxNy)/Cr/Ag/Cr/(SiNx/SiOxNy).
5. Блок двойного стекла по п.1, отличающийся тем, что после закалки упомянутого стекла значение коэффициента пропускания видимого света двойного стекла составляет 61%.
6. Блок двойного стекла по п.1, отличающийся тем, что после закалки упомянутого стекла совокупное значение коэффициента пропускания солнечного света двойного стекла составляет 43%.
7. Блок двойного стекла по п.1, отличающийся тем, что упомянутое стекло с покрытием имеет максимальную толщину 6 мм.
2
8. Блок двойного стекла по п.1, отличающийся тем, что после закалки упомянутого стекла U-значение двойного стекла составляет 1,21 [Вт/(м·K)].
9. Блок двойного стекла по п.1, отличающийся тем, что толщина упомянутой недокиси составляет 29-35 нм.
10. Блок двойного стекла по п.1, отличающийся тем, что толщина упомянутого нитрида кремния/оксинитрида кремния толщина, расположенного рядом с оксидом цинка-олова, составляет 8-12 нм.
11. Блок двойного стекла по п.1, отличающийся тем, что толщина упомянутого хрома составляет 1-3 нм.
12. Блок двойного стекла по п.1, отличающийся тем, что толщина упомянутого серебра составляет 13-16 нм.
13. Блок двойного стекла по п.1, отличающийся тем, что толщина слоя нитрида кремния/оксинитрида кремния, который является конечным слоем, составляет 50-60 нм.
14. Покрытие с малым коэффициентом излучения, которое может быть закалено, включающее несколько слоев металла, оксида металла и нитрида металла и нанесенное на поверхность стекла способом напыления в вакууме. Соответственно, настоящее изобретение отличается присутствием следующих слоев, нанесенных на стекло и имеющих следующие толщины:
Слои (материал)
Толщина, нм
Тип
Химическая формула
Стекло
Базовая пластина
Недокись
Недокись
20-40
Нитрид кремния / Оксинитрид кремния
SiNx/SiOxNy
5-15
Хром
Cr
1-4
Серебро
Ag
12-18
Хром
Cr
1-4
Нитрид кремния / Оксинитрид кремния
SiNx/SiOxNy
45-65
и отличается присутствием по меньшей мере одного из оксида цинка-олова, оксида цинка, олова или титана в качестве упомянутой недокиси.
15. Покрытие с малым коэффициентом излучения по п.14, отличающееся тем, что в качестве недокиси использован оксид цинка-олова.
16. Покрытие с малым коэффициентом излучения по п.14, отличающееся тем, что структура Cr(SiNx/SiOxNy) использована как целое, так что SiNx/SiOxNy дальше чем поверхность стекла, на которую нанесено упомянутое покрытие с малым коэффициентом излучения.
17. Покрытие с малым коэффициентом излучения по п.14, отличающееся тем, что слои покрытия использованы как целое в последовательности (SiNx/SiOxNy)/Cr/Ag/Cr/(SiNx/SiOxNy).